(57)【要約】  本発明は、優れた熱安定性および光学特性を示すポリカーボネート樹脂組成物およびこれを含む光学成形品に関する。前記ポリカーボネート樹脂組成物は、ポリカーボネート樹脂；および４２０ｎｍ以下の波長を有する紫外線Ａ（ＵＶＡ）を選択的に吸収するヒンダードアミン系紫外線吸収剤であって、［［４−（ジメチルアミノ）フェニル］メチレン］プロパンジオン酸のジメチルエステルを含む。【特許請求の範囲】
【請求項１】
ポリカーボネート樹脂；および
４２０ｎｍ以下の波長を有する紫外線Ａ（ＵＶＡ）を選択的に吸収するヒンダードアミン系紫外線吸収剤であって、［［４−（ジメチルアミノ）フェニル］メチレン］プロパンジオン酸のジメチルエステル（［［４−（ｄｉｍｅｔｈｙｌａｍｉｎｏ）ｐｈｅｎｙｌ］ｍｅｔｈｙｌｅｎｅ］  ｐｒｏｐａｎｅｄｉｏｉｃ  ａｃｉｄ  ｄｉｍｅｔｈｙｌ  ｅｓｔｅｒ）を含むポリカーボネート樹脂組成物。
【請求項２】
前記ポリカーボネート樹脂は、下記化学式１で表される繰り返し単位を含む、請求項１に記載のポリカーボネート樹脂組成物。
【化４】
2021530589.tif 000007
（前記化学式１でａは１以上の整数である。）
【請求項３】
前記ポリカーボネート樹脂は、重量平均分子量が１０，０００ｇ／ｍｏｌ乃至６０，０００ｇ／ｍｏｌである、請求項１に記載のポリカーボネート樹脂組成物。
【請求項４】
前記ヒンダードアミン系紫外線吸収剤は、０．０１乃至０．５重量％の含有量で含まれる、請求項１に記載のポリカーボネート樹脂組成物。
【請求項５】
前記ポリカーボネート樹脂は、８０乃至９９．９９重量％の含有量で含まれる、請求項１に記載のポリカーボネート樹脂組成物。
【請求項６】
酸化防止剤、熱安定剤、鎖延長剤、核剤、難燃剤、滑剤、衝撃補強剤、および蛍光増白剤からなる群より選択される１つ以上の添加剤をさらに含む、請求項１に記載のポリカーボネート樹脂組成物。
【請求項７】
ＡＳＴＭ  Ｄ１００３に準拠した４２０ｎｍ波長の紫外線に対する透過率が３０％以下であり、
下記一般式１で表される黄変指数変化値（ΔＹＩ）が０．５以下である、請求項１に記載のポリカーボネート樹脂組成物。
［一般式１］
ΔＹＩ＝ＹＩ（３４０℃）−ＹＩ（２８５℃）
（ＹＩ（Ｘ℃）は当該温度Ｘ℃でＡＳＴＭ  Ｄ１９２５に準拠して測定された黄変指数値を示し、前記２８５℃から３４０℃への昇温時間は２０分である。）
【請求項８】
２０℃で測定された黄変指数値（ＹＩ）が５乃至１０である、請求項７に記載のポリカーボネート樹脂組成物。
【請求項９】
請求項１または８に記載のポリカーボネート樹脂組成物を含む光学成形品。
【請求項１０】
前記光学成形品がレンズである、請求項９に記載の光学成形品。
【発明の詳細な説明】
【技術分野】
【０００１】
関連出願との相互引用
本出願は、２０１８年８月２０日付韓国特許出願第１０−２０１８−００９６９６６号に基づいた優先権の利益を主張し、当該韓国特許出願の文献に開示された全ての内容は本明細書の一部として組み含まれる。
【０００２】
本発明は、優れた熱安定性および光学特性を示すポリカーボネート樹脂組成物およびこれを含む光学成形品に関する。
【背景技術】
【０００３】
ポリカーボネートは、優れた衝撃強度、数値的安定性、耐熱性および透明性などの物性により電気電子製品の外装材、自動車部品、建築素材、光学部品などの多様な分野に適用されている。
【０００４】
このようなポリカーボネートは、最近、応用分野が拡大することに伴い、ポリカーボネート固有の物性は維持しながらも、熱安定性および光学特性が向上した新規なポリカーボネートの開発が要求されている。
【０００５】
特に、光学用製品に適用される場合、高温の条件を経ても製品の変形なしに目的とする程度の光学特性（優れた遮蔽率または透過率）を維持することが鍵であるため、熱安定性と光学特性を同時に改善するための技術開発が必要である。
【０００６】
これによって、互いに異なる構造の芳香族ジオールを共重合して構造が異なる単位体をポリカーボネートの主鎖に導入したり、追加添加剤を用いて所望する物性を得ようとする研究が試みられている。しかし、大部分の技術が生産単価が高く、耐薬品性や耐熱性などが増加すれば反対に光学特性が低下し、光学特性が向上すれば耐薬品性や耐熱性などが低下するなどの限界がある。
【０００７】
また、適用される製品群により、ポリカーボネートが有する透明度を調節する必要があり、例えば、光学製品（例えば、レンズ）などに適用時、使用目的により特定の波長領域での透過率を低下させる必要があった。
【０００８】
そこで、ポリカーボネートの適用製品により目的とする光学特性（特定の波長の光に対する優れた遮蔽率または透過率など）を満足しながらも、優れた耐熱性を有する新規なポリカーボネートに対する研究開発が依然として必要である。
【発明の概要】
【発明が解決しようとする課題】
【０００９】
そこで、本発明の目的は、優れた熱安定性および光学特性、より具体的に、優れた変色抑制特性と、４２０ｎｍ波長の光に対する透過制御特性を示すポリカーボネート樹脂組成物およびこれを含む光学成形品を提供することにある。
【課題を解決するための手段】
【００１０】
本発明は、ポリカーボネート樹脂；および
４２０ｎｍ以下の波長を有する紫外線Ａ（ＵＶＡ）を選択的に吸収するヒンダードアミン系紫外線吸収剤であって、［［４−（ジメチルアミノ）フェニル］メチレン］プロパンジオン酸のジメチルエステル（［［４−（ｄｉｍｅｔｈｙｌａｍｉｎｏ）ｐｈｅｎｙｌ］ｍｅｔｈｙｌｅｎｅ］  ｐｒｏｐａｎｅｄｉｏｉｃ  ａｃｉｄ  ｄｉｍｅｔｈｙｌ  ｅｓｔｅｒ）を含むポリカーボネート樹脂組成物を提供する。
【００１１】
また、本発明は、前記本発明のポリカーボネート樹脂組成物を含む光学成形品を提供する。
【００１２】
以下、発明の具体的な実施形態に係るポリカーボネート樹脂組成物およびこれを含む光学成形品などについて説明する。
【００１３】
それに先立ち、本明細書で明示的な言及がない限り、専門用語は単に特定の実施例を言及するためのものであり、本発明を限定することを意図しない。
【００１４】
本明細書で使用される単数の形態は、文言がこれと明確に反対の意味を示さない限り、複数の形態も含む。
【００１５】
本明細書で使用される「含む」の意味は、特定の特性、領域、整数、段階、動作、要素および／または成分を具体化し、他の特定の特性、領域、整数、段階、動作、要素、成分および／または群の存在や付加を除外させるものではない。
【００１６】
そして、本明細書で「第１」および「第２」のように序数を含む用語は、一つの構成要素を他の構成要素から区別する目的で使用され、前記序数により限定されない。例えば、本発明の権利範囲内で第１構成要素は第２構成要素と命名されてもよく、類似するように第２構成要素は第１構成要素と命名されてもよい。
【００１７】
発明の一実施形態によれば、ポリカーボネート樹脂；および４２０ｎｍ以下の波長を有する紫外線Ａ（ＵＶＡ）を選択的に吸収するヒンダードアミン系紫外線吸収剤であって、［［４−（ジメチルアミノ）フェニル］メチレン］プロパンジオン酸のジメチルエステルを含むポリカーボネート樹脂組成物が提供される。このような特定のヒンダードアミン系紫外線吸収剤は、下記化学式Ａで表される構造を有することができる。
【００１８】
【化１】
2021530589.tif 000002
【００１９】
ポリカーボネート樹脂の場合、適用される製品群により、ポリカーボネートが有する透明度を調節する必要があり、例えば、光学製品（例えば、レンズ）などに適用時、使用目的により特定の波長領域での透過率を制御または低下させる必要があった。しかし、単に遮蔽率を高めるための目的で添加剤を用いる場合、高温の条件下で耐熱性が顕著に低下して、製造工程中に高分子変形や変色などが発生する問題があった。
【００２０】
そこで、本発明者らは、ポリカーボネート樹脂組成物、特に、光学製品に使用可能な多様な添加剤、例えば、紫外線吸収剤に対して研究を継続した。このような継続的な研究結果、多様な紫外線吸収剤の中でも、例えば、前記化学式Ａで表される特定の紫外線吸収剤を用いることによって、優れた物性を達成できることを見出して発明を完成した。
【００２１】
特に、このような特定の紫外線吸収剤をポリカーボネート樹脂と組み合わせて用いることによって、４２０ｎｍの特定の波長を有する紫外線の透過度を非常に効果的に制御および減少させることができると共に、高温下での変色や分性などが抑制されて優れた耐熱性を達成できることが確認された。
【００２２】
その結果、前述した一実施形態のポリカーボネート樹脂組成物を用いて製品を製造する場合、製造工程中の高温の射出成形条件でも高分子の変性や色の変化の程度が顕著に小さい。また、製品が実際使用されて高温の環境下でも変形なしに優れた物性を示すことができる。特に、レンズなどの光学成形品で使用される場合、特定の波長の紫外線領域で優れた遮蔽率を示すことができ、一般用、産業用、スポーツ用、特殊用などの広範囲な範囲に適用することができる。
【００２３】
以下、一実施形態のポリカーボネート樹脂組成物を各成分別により具体的に説明する。
【００２４】
［ポリカーボネート樹脂］
本明細書で使用する用語「ポリカーボネート」とは、ジフェノール系化合物、ホスゲン、炭酸エステルまたはこれらの組み合わせを反応させて製造される高分子を意味する。ポリカーボネート樹脂は、耐熱性、耐衝撃性、機械的強度および／または透明性などに非常に優れ、コンパクトディスク、透明シート、包装材、自動車バンパー、紫外線遮断フィルム、光学レンズなどの製造に広範囲に使用されている。
【００２５】
前記ジフェノール系化合物としては、ヒドロキノン、レゾルシノール、４，４’−ジヒドロキシジフェニル、２，２−ビス（４−ヒドロキシフェニル）プロパン（「ビスフェノール−Ａ」ともいう）、２，４−ビス（４−ヒドロキシフェニル）−２−メチルブタン、ビス（４−ヒドロキシフェニル）メタン、１，１−ビス（４−ヒドロキシフェニル）シクロヘキサン、２，２−ビス（３−クロロ−４−ヒドロキシフェニル）プロパン、２，２−ビス（３，５−ジメチル−４−ヒドロキシフェニル）プロパン、２，２−ビス（３，５−ジクロロ−４−ヒドロキシフェニル）プロパン、２，２−ビス（３，５−ジブロモ−４−ヒドロキシフェニル）プロパン、ビス（４−ヒドロキシフェニル）スルホキシド、ビス（４−ヒドロキシフェニル）ケトン、ビス（４−ヒドロキシフェニル）エーテルなどが挙げられる。好ましくは４，４’−ジヒドロキシジフェニル、２，２−ビス（４−ヒドロキシフェニル）プロパンを用いることができ、この場合、前記ポリカーボネート樹脂の構造は、下記化学式１で表される繰り返し単位を含むことができる。
【００２６】
【化２】
2021530589.tif 000003
【００２７】
前記化学式１でａは１以上の整数である。
【００２８】
前記ポリカーボネート樹脂は、２種以上のジフェノール類から製造された共重合体または混合物の形態になることもできる。また前記ポリカーボネートは、線状ポリカーボネート、分枝状（ｂｒａｎｃｈｅｄ）ポリカーボネートまたはポリエステルカーボネート共重合体樹脂などの形態を有することもできる。
【００２９】
前記線状ポリカーボネートとしては、ビスフェノール−Ａから製造されるポリカーボネートなどが挙げられる。前記分枝状ポリカーボネートとしては、トリメリット酸無水物、トリメリット酸などのような多官能性芳香族化合物をジフェノール類およびカーボネートと反応させて製造したものが挙げられる。前記多官能性芳香族化合物は、分枝状ポリカーボネート総量に対して０．０５モル％乃至２モル％で含まれてもよい。前記ポリエステルカーボネート共重合体樹脂としては、二官能性カルボン酸をジフェノール類およびカーボネートと反応させて製造したものが挙げられる。前記カーボネートとしては、ジフェニルカーボネートなどのようなジアリールカーボネート、エチレンカーボネートなどを用いることができる。
【００３０】
一実施形態のポリカーボネート組成物で、前記ポリカーボネート樹脂は、 ＡＳＴＭ  Ｄ１２３８に準拠したメルトフローレート（ＭＦＲ、Ｍｅｌｔ  ｆｌｏｗ  ｒａｔｅ）が５乃至１５ｇ／１０ｍｉｎである特性を充足することができる。前記範囲のメルトフローレートを有するポリカーボネート樹脂を用いる場合、前述した他の成分との組み合わせ使用により製品に適用時に優れた物性を実現することができ、一実施形態のポリカーボネート樹脂組成物が優れた加工性を示すことができる。
【００３１】
前記メルトフローレートは、ＡＳＴＭ  Ｄ１２３８に準拠して３００℃で１．２ｋｇの荷重条件で測定され得る。
【００３２】
前記メルトフローレートが５ｇ／ｍｉｎ未満である場合、加工性が低下して生産性低下の問題が発生することがあり、１５ｇ／ｍｉｎ超過である場合、当該加工条件で樹脂流れが超過となり、成形製品に表面不良を発生させる問題が発生することがある。また、前記メルトフローレートは、より適切には６乃至１３ｇ／１０ｍｉｎ、あるいは７乃至１０ｇ／１０ｍｉｎを満足することができ、この場合、一実施形態の樹脂組成物がより優れた加工性および機械的物性などを示すことができる。
【００３３】
また、前記ポリカーボネート樹脂は、重量平均分子量が１０，０００ｇ／ｍｏｌ乃至６０，０００ｇ／ｍｏｌ、あるいは４７，０００ｇ／ｍｏｌ乃至６０，０００ｇ／ｍｏｌ、あるいは５０，０００ｇ／ｍｏｌ乃至６０，０００ｇ／ｍｏｌ、あるいは５０，０００ｇ／ｍｏｌ乃至５８，０００ｇ／ｍｏｌになることができる。このような樹脂の重量平均分子量は、例えば、ＡＳＴＭ  Ｄ５２９６の方法により、ポリスチレンを標準物質として用いて測定することができる。前記ポリカーボネート樹脂が前記重量平均分子量範囲を充足することによって、一実施形態の樹脂組成物およびこれを含む光学成形品などは、優れた機械的物性および光学特性を示すことができる。
【００３４】
前述したポリカーボネート樹脂は、一実施形態の樹脂組成物を主成分として、全体樹脂組成物中８０乃至９９．９９重量％、あるいは９０乃至９９．９重量％、あるいは９５乃至９９．５重量％の含有量で含まれてもよい。したがって、一実施形態の樹脂組成物がポリカーボネート樹脂特有の耐熱性、耐衝撃性、機械的強度および／または透明性を示すことができる。
【００３５】
［紫外線吸収剤］
一実施形態の樹脂組成物は、前述したポリカーボネート樹脂と共に、４２０ｎｍ以下の波長を有する紫外線Ａ（ＵＶＡ）を選択的に吸収するヒンダードアミン系紫外線吸収剤、特に、下記化学式Ａで表される［［４−（ジメチルアミノ）フェニル］メチレン］プロパンジオン酸のジメチルエステルを含む。
【００３６】
【化３】
2021530589.tif 000004
【００３７】
本発明者らの継続的な実験結果、紫外線Ａに対する吸収特性を示す多様な紫外線吸収剤の中でも、前記特定の紫外線吸収剤を含むことによって、一実施形態のポリカーボネート樹脂組成物が４２０ｎｍの特定の波長を有する紫外線の透過度を非常に効果的に制御および減少させることができ、高温下での変色や分性などが抑制されて優れた耐熱性を示すことができることが確認された。
【００３８】
前記特定の紫外線吸収剤は、Ｘ−ＧＵＡＲＤ  ＥＶ−２９０などの商品名で商業的に知られた成分として、このような紫外線吸収剤を商業的に入手して用いたり、当業者によく知られた方法で合成して用いることもできることはもちろんである。
【００３９】
前記紫外線吸収剤は、全体樹脂組成物中０．０１乃至０．５重量％、あるいは０．０１５乃至０．１重量％、あるいは０．０１５乃至０．０５重量％の含有量で含まれてもよい。したがって、一実施形態の樹脂組成物が４２０ｎｍ波長の光に対する優れた透過度制御性能および高温での低い変色特性を示すことができると共に、ポリカーボネート樹脂の優れた機械的物性などを阻害させないことができる。
【００４０】
一方、一実施形態の樹脂組成物は、前述したポリカーボネート樹脂および紫外線吸収剤以外に、必要に応じて前記樹脂組成物は当業界で通常使用される酸化防止剤、熱安定剤、鎖延長剤、核剤、難燃剤、滑剤、衝撃補強剤、および蛍光増白剤からなる群より１種以上選択される添加剤をさらに含むこともできる。
【００４１】
一方、前述した一実施形態の樹脂組成物は、ＡＳＴＭ  Ｄ１００３に準拠した４２０ｎｍ波長の紫外線に対する透過率が３０％以下、あるいは５乃至３０％、あるいは１０乃至３０％、あるいは２０乃至３０％である特性を示すことができる。このような透過率は、例えば、前記一実施形態の樹脂組成物を３ｍｍの厚さおよび３０＊５０ｍｍの平面スケールを有する長方形試片形態（３Ｔ射出試片形態）で射出成形した状態で、例えば、Ｈｕｎｔｅｒ  Ｌａｂ装備を用い、透過条件３５０〜１０５０ｎｍで４２０ｎｍに対する透過率を測定する方法で測定／算出することができる。
【００４２】
一実施形態の樹脂組成物が前記透過率範囲を充足することによって、４２０ｎｍ以下の波長を有する紫外線を効果的に遮蔽し、その透過を適切に制御および減少させることができるため、一般用、産業用、スポーツ用、特殊用などの多様な光学成形品に適用できるようになる。
【００４３】
また、一実施形態の樹脂組成物は、下記一般式１で表される黄変指数変化値（ΔＹＩ）が０．５以下、あるいは０．１乃至０．４、あるいは０．２乃至０．３５である特性を示すことができる。
【００４４】
［一般式１］
ΔＹＩ＝ＹＩ（３４０℃）−ＹＩ（２８５℃）
ＹＩ（Ｘ℃）は当該温度Ｘ℃でＡＳＴＭ  Ｄ１９２５に準拠して測定された黄変指数値を示し、前記２８５℃から３４０℃への昇温時間は２０分である。
【００４５】
前記黄変指数変化値を測定するに当たっては、まず、２８５℃での黄変指数値（ＹＩ（２８５℃））を測定することができる。このようなＹＩ（２８５℃）は、例えば、前記一実施形態の樹脂組成物を３ｍｍの厚さおよび３０＊５０ｍｍの平面スケールを有する長方形試片形態（３Ｔ射出試片形態）で射出成形した状態で、ＡＳＴＭ  Ｄ１９２５に準拠して、Ｈｕｎｔｅｒ  Ｌａｂ装備を用い、透過条件３５０〜１０５０ｎｍの条件下で測定することができる。その後、一実施形態の組成物を２８５℃から３４０℃へ２０分間昇温して熱処理した後、前記ＹＩ（２８５℃）と同様な方法でＹＩ（３４０℃）を測定し、これらの測定値から前記黄変指数変化値を測定／算出することができる。
【００４６】
一実施形態の樹脂組成物が前記黄変指数変化値を充足することによって、一実施形態の組成物は、より優れた耐熱性および耐熱変色性を示し、高温下でも優れた光学特性を維持することができる。これによって、前記一実施形態の樹脂組成物で光学成形品などを製造する場合、製造工程中の高温の射出成形条件でも高分子の変性や色の変化の程度が小さく維持され得る。また、光学成形品などが実際使用されて高温の環境下でも変形なしに優れた物性を示すことができる。
【００４７】
また、前述した一実施形態の樹脂組成物は、２０℃で測定された黄変指数値（ＹＩ）が５乃至１０、あるいは７乃至９になることができる。このような黄変指数値は、測定温度を除いては、前記ＹＩ（２８５℃）などと同様な方法および条件で測定され得る。一実施形態の樹脂組成物が常温でもこのような黄変指数値を充足することによって、光学成形品に適した優れた光学特性を示すことができる。
【００４８】
以下の実施例および比較例でも裏付けられるように、本発明者らの実験結果、前述した諸般物性、例えば、透過率範囲、黄変指数変化値および黄変指数値は、ポリカーボネート樹脂と、特定の紫外線吸収剤を含む一実施形態の樹脂組成物により達成可能であることが確認された。したがって、一実施形態の組成物およびこれを含む光学成形品は、前述した各物性を充足して、耐熱性と優れた光学特性（４２０ｎｍでの遮蔽性）を実現することができ、多様な分野のレンズなど光学成形品に非常に好適に適用され得る。
【００４９】
そこで、発明の他の実施形態によれば、前記一実施形態の樹脂組成物を含む光学成形品が提供される。好ましくは、前記光学成形品は、レンズであり、照明用レンズや眼鏡レンズに用いるのに適する。
【００５０】
このような光学成形品は、一実施形態の組成物を用いることを除いては、当業界で通常使用する方法で製造され得る。例えば、前述した各成分を混合して一実施形態の樹脂組成物を得た後、これを溶融混練してペレットで製造し、試片を目的とする形態で射出成形することができる。
【００５１】
前記溶融混練は、当業界で通常使用される方法、例えばリボンブレンダー、ヘンシェルミキサ、バンバリーミキサー、ドラムタンブラー、単軸スクリュー押出機、二軸スクリュー押出機、コニーダー、多軸スクリュー押出機などを用いる方法により実施することができる。前記溶融混練の温度は、必要に応じて適切に調節することができる。
【００５２】
次に、前記一実施形態の樹脂組成物の溶融混練物またはペレットを原料にして射出成形法、射出圧縮成形法、押出成形法、真空成形法、ブロー成形法、プレス成形法、圧空成形法、発泡成形法、熱曲げ成形法、圧縮成形法、カレンダー成形法および回転成形法などの成形法を適用することができる。
【００５３】
射出成形法を利用する場合、２００乃至４００℃の高温の条件下に置かれるようになるが、一実施形態の樹脂組成物は、耐熱性に優れているため、前述した溶融混練工程や射出工程で高分子変性や黄変発生が殆どないため好ましい。
【００５４】
成形品の大きさ、厚さなどは使用目的により適切に調節することができ、導光板の形状も使用目的により平板または曲面の形態を有することができる。
【発明の効果】
【００５５】
本発明によれば、優れた熱安定性（耐熱性）、耐熱変色性および光学特性を示すポリカーボネート樹脂組成物および光学成形品が提供される。
【発明を実施するための形態】
【００５６】
以下、発明の理解のために好ましい実施例を提示する。しかし、下記の実施例は発明を例示するためのものに過ぎず、発明をこれらだけに限定するのではない。
【００５７】
実施例および比較例：ポリカーボネート樹脂組成物の製造
実施例１および２、比較例１乃至７
ポリカーボネート樹脂組成物１００重量部を基準に下記表１に記載された含有量でそれぞれの添加剤成分を混合してポリカーボネート樹脂組成物を製造した。
【００５８】
【表１】
2021530589.tif 000005
【００５９】
前記表１で用いた各成分に対する具体的な事項は次のとおりである。
【００６０】
ＰＣ樹脂：Ｍｗ  ３２，０００、ＬＧ化学社製ＭＦＲ（３００℃、１．２ｋｇ）が８ｇ／１０ｍｉｎであるビスフェノールＡ型線状ポリカーボネート；
ＰＥＴ樹脂：Ｍｗ  ３２，０００、Ｈｉｔａｃｈ  Ｃｈｅｍｉｃａｌ社製ＥＳＰＥＬ  ９９４０  Ｅ−３７；
酸化防止剤：ＡＤＥＫＡ社製ＰＥＰ３６；
ＥＶ２９０：Ｃｈｅｍｐｉａ社製Ｘ−ＧＵＡＲＤ  ＥＶ−２９０（紫外線吸収剤）
Ｕｖｉｎｕｌ３０４９：ＢＡＳＦ社製Ｕｖｉｎｕｌ３０４９（紫外線吸収剤）
Ｔ３２６：ＢＡＳＦ社製Ｔ３２６（紫外線吸収剤）
Ｔ３６０：ＢＡＳＦ社製Ｔ３６０（紫外線吸収剤）
ＬＡ−Ｆ７０：ＡＤＥＫＡ社製ＬＡ−Ｆ７０（紫外線吸収剤）
ＵＮＩＮＵＬ  Ａ  ＰＬＵＳ：ＢＡＳＦ社製ＵＮＩＮＵＬ  Ａ  ＰＬＵＳ（紫外線吸収剤）
鎖延長剤：ＢＡＳＦ社製ＡＤＲ４３７０Ｆ（４４６８）
滑剤：ＮＯＦ社製ＰＥＴＳ
実験例
実施例および比較例により製造された樹脂組成物に対して、二軸押出機（Ｌ／Ｄ＝３６、Φ＝４５、バレル温度２４０℃）に時間当たり５５ｋｇ速度でペレットサンプルを製造し、製造された試片に対して、下記の方法で特性を測定した。このような物性測定用試片は、３ｍｍの厚さおよび３０＊５０ｍｍの平面スケールを有する長方形試片形態（３Ｔ射出試片形態）を有するものであった。
【００６１】
（１）透過率（％）
ＡＳＴＭ  Ｄ１００３に準拠して、Ｈｕｎｔｅｒ  Ｌａｂ装備を用い、透過条件３５０〜１０５０ｎｍで４２０ｎｍでの透過率を測定し、その結果を下記表２に記載した。
【００６２】
（３）黄変指数値および黄変指数変化値（ΔＹＩ）
ＡＳＴＭ  Ｄ１９２５に準拠して、Ｈｕｎｔｅｒ  Ｌａｂ装備を用い、透過条件３５０〜１０５０ｎｍで黄変指数を測定した。まず、２０℃で測定した黄変指数値を下記表２に示した。
【００６３】
また、２８５℃での黄変指数値（ＹＩ（２８５℃））を測定した後、各試片を２８５℃から３４０℃へ２０分間昇温して熱処理した後、前記ＹＩ（２８５℃）と同様な方法でＹＩ（３４０℃）を測定した。このような測定値から下記一般式１による黄変指数変化値を計算し、その結果を下記表２に記載した。
［一般式１］
ΔＹＩ＝ＹＩ（３４０℃）−ＹＩ（２８５℃）
【００６４】
【表２】
2021530589.tif 000006
【００６５】
前記表２から確認できるように、実施例１および２は、優れた耐熱性および光学特性を示すことが確認された。
【００６６】
これに比べて、比較例の場合、高温の条件下で耐熱性が落ちて黄変度変化値が顕著に上昇したり、４２０ｎｍで透過率が増加して、光学用成形品、特にレンズに使用が適しないことが確認された。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
ポリカーボネート樹脂；および
４２０ｎｍ以下の波長を有する紫外線Ａ（ＵＶＡ）を選択的に吸収するヒンダードアミン系紫外線吸収剤であって、［［４−（ジメチルアミノ）フェニル］メチレン］プロパンジオン酸のジメチルエステル（［［４−（ｄｉｍｅｔｈｙｌａｍｉｎｏ）ｐｈｅｎｙｌ］ｍｅｔｈｙｌｅｎｅ］  ｐｒｏｐａｎｅｄｉｏｉｃ  ａｃｉｄ  ｄｉｍｅｔｈｙｌ  ｅｓｔｅｒ）を含むポリカーボネート樹脂組成物。
【請求項２】
前記ポリカーボネート樹脂は、下記化学式１で表される繰り返し単位を含む、請求項１に記載のポリカーボネート樹脂組成物。
【化４】
2021530589.tif 000008
（前記化学式１でａは１以上の整数である。）
【請求項３】
前記ポリカーボネート樹脂は、重量平均分子量が１０，０００ｇ／ｍｏｌ乃至６０，０００ｇ／ｍｏｌである、請求項１または２に記載のポリカーボネート樹脂組成物。
【請求項４】
前記ヒンダードアミン系紫外線吸収剤は、０．０１乃至０．５重量％の含有量で含まれる、請求項１〜３のいずれか一項に記載のポリカーボネート樹脂組成物。
【請求項５】
前記ポリカーボネート樹脂は、８０乃至９９．９９重量％の含有量で含まれる、請求項１〜４のいずれか一項に記載のポリカーボネート樹脂組成物。
【請求項６】
酸化防止剤、熱安定剤、鎖延長剤、核剤、難燃剤、滑剤、衝撃補強剤、および蛍光増白剤からなる群より選択される１つ以上の添加剤をさらに含む、請求項１〜５のいずれか一項に記載のポリカーボネート樹脂組成物。
【請求項７】
ＡＳＴＭ  Ｄ１００３に準拠した４２０ｎｍ波長の紫外線に対する透過率が３０％以下であり、
下記一般式１で表される黄変指数変化値（ΔＹＩ）が０．５以下である、請求項１〜６のいずれか一項に記載のポリカーボネート樹脂組成物。
［一般式１］
ΔＹＩ＝ＹＩ（３４０℃）−ＹＩ（２８５℃）
（ＹＩ（Ｘ℃）は当該温度Ｘ℃でＡＳＴＭ  Ｄ１９２５に準拠して測定された黄変指数値を示し、前記２８５℃から３４０℃への昇温時間は２０分である。）
【請求項８】
２０℃で測定された黄変指数値（ＹＩ）が５乃至１０である、請求項７に記載のポリカーボネート樹脂組成物。
【請求項９】
請求項１〜８のいずれか一項に記載のポリカーボネート樹脂組成物を含む光学成形品。
【請求項１０】
前記光学成形品がレンズである、請求項９に記載の光学成形品。
【国際調査報告】
2021530589.tif 000009
2021530589.tif 000010
2021530589.tif 000011
2021530589.tif 000012
2021530589.tif 000013
2021530589.tif 000014